FR 2170944 A1 19730921 FR 7204319 A 19720209 La présente invention est relative aux supports d'infor- mation, plus particulièrement à ceux tels que des cartes ou autres dont une partie est sous forme d'enregistrement magnétique et comportant un substrat et une composition magnétisable ainsi qu'à leurs procédés de fabrication. On sait déià préparer des supports d'enregistrements magnétiques en thermosoudCnt, sur l'une des faces d'un substrat, une pellicule dont la face interne au contact du substrat comporte des bandes ou pistes en matériau magnétique. Cette opération est relativement eomplexe puisqu'elle nécessite, d'une part, l'application des bandes en matériau magnétique sur la pellicule et, d'autre part, l'application de cette pellicule porteuse des bandes fragiles en matériau magnétique, sur le substrat lui-meme pour effectuer l'opération de t^Bermosoudage. Ce procédé ne permet pas de disposer un grand nombre de pistes ou bandes en matériau magnétique les unes à côté des autres parce que, pour obtenir un thermosoudage satisfaisant, compte tenu des efforts d'abrasion et d'arrachement auxquels est soumis le support d'information sous l'action des tetes de lecture et d'écriture magnétiques, il est nécessaire que le thermosondage s1 effectue sur de larges surfaces des matériaux en présence, à savoir pellicule et substrat. De plus, la formation préalable des pistes ou bandes en matériau magnétique sur la pellicule engendre des ondulations de cette dernière qui s1 accentuent au cours du stockage, de sorte qu'au cours du thermosoudage, lorsque les éléments constitutifs du support d'information sont ramenés à plat, les pistes se craquèlent et se rompent. Enfin, le positionnement des pistes sur le support doit être prédéterminé pour correspondre aux positions des têtes de lecture et d'écriture magnétiques sur les machines prévues pour ltexploitation dudit support de sorte que les espaces restant sur le support pour apposer des inscriptions lisibles par ltoeil sont souvent disposés d'une manière peu favorable à la bonne visibilité desdites inscriptions comme des messages publicitaires, des signes ou caractères d'identification, etc.. Sn tout cas, l'écriture de signes ou caractères lisibles par l'oeil est difficile au droit des pistes de couleur sombre, lesdites pistes pouvant en outre être rendues quasi-illisibles par les têtes de lecture magnétique lorsque l'épaisseur de la pellicule et celle de la couche d'encre d'écriture des signes et/ou caractères lisibles par 11 oeil est trop importante. Pour éviter certains des inconvénients mentionnés ci-dessus on a déjà proposé de déposer simplement des bandes de matériau magnétisable sur un substrat sans procéder à un traitement thermique de l'ensemble. Le procédé est certes simplifié, mais au détriment de îa solidité du support d'information obtenu qui est très fragile, une bande magnétique étant très facilement rompue ou séparée du substrat puisqu'aucune opération thermique de fixation du substrat et des bandes n'a été prévue. C'est, d'une. manière générale, un but de l'invention de fournir un support d'information à enregistrement magnétique dont la fabrication soit aisée, qui présente une grande solidité et qui s'adapte très facilement à tous les appareils de lecture et/ou d'écriture d'un type donné. C'est encore un but de l'invention de fournir un tel support propre à porter une densité élevée d'informations sous forme d'enregistrement magnétique. C'est aussi un but de l'invention de fournir un tel support sur lequel l'écriture de signes ou caractères lisibles par l'oeil ne soit limitée par aucune contrainte. Un support d'information selon l'invention comprenant une composition magnétisable entre un substrat et une pellicule, est caractérisé en ce que la composition magnétisable est présente sur une zone substantielle d'au moins une face du substrat, de préférence sur la totalité ou quasi-totalité de ladite face, la composition magnétisable étant compatible avec la substance formant la pellicule et celle formant -le substrat. La plage magnétisable d'un support d'information suivant l'invention a habituellement une largeur égale à celle du substrat, permettant ainsi le défilement de têtes de lecture et d'écriture magnétiques en nombre souhaité et jusqu'à concurrence d'une trentaine de têtes pour un support d'une largeur d'environ 2,5 cm. Par l'expression "compatible avec le substrat et la pellicule", on entend une substance susceptible d'adhérer au substrat et à la pellicule à la suite d'un traitement thermique. En général cela signifie que la composition magnétisable, le substrat et la pellicule ont des constituants de même nature chimique. C'est ainsi qu'une composition magnétisable à base de résine de chloracétate de vinyle pourra être associée à un substrat contenant un polychlorure de vinyle et à une pellicule vinylique. Suivant un mode de réalisation préféré, la pellicule du support d'information selon l'invention est constituée à partir d'une encre plastique, notamment une encre vinylique, dont le pigment est de couleur différente de celle du pigment de la composition magnétique et pii peut être appliquée sur certaines parties seulement de la surface de la composition magnétique après protection par des réserves des parties sur lesquelles 1' encre n'est pas appliquée.On délimite ainsi des portions de composition magnétique, généralement de couleur sombre, non revêtues d'encre et qui forment des caractères ou signes constitutifs d'informations lisibles par l'oeil0 Dans une réalisation particulièrement avantageuse, la composition magnétique recouvre la totalité ou quasi-totalité des deux faces du substrat et des informations lisibles par l'oeil peuvent être ménagées sur l'une ou les deux faces dudit substrat. On comprend alors que le support d 'information suivant l'invention, qui prosente déjà la caractéristique d'être entièrement revêtu du matériau magnétisable, présente, en outre, celle de pouvoir recevoir des inscriptions de toutes formes et dimensions en tout endroit de sa ou ses surfaces, puisque la présence d'une inscription correspond à l'absence de pellicule d'encre, ce qui ne peut que faciliter la lecture et/ou l'écriture d'un enregistrement magnétique. te procédé suivant l'invention, pour la fabrication d'un support d1 information par étalement d'une suspension comprenant un matériau magnétique sur un substrat, puis séchage de ladite suspension, est caractérisé en ce qdil consiste à appliquer, sur la suspension séchée, une composition plastique, de préférence une composition d'encre, compatible avec la suspension séchée, puis à effectuer un nouveau stade de séchage et de durcissement. Parmi les substrats utilisables figurent notamment ceux en polychlorure de vinyle, notamment un polychlorure de vinyle antichocs capable de résister à des températures de -200 à +700C ; les caractéristiques de ce polychlorure de vinyle sont les suivantes Résistance à la traction en kg/cm2 en longueur 455 en largeur 427 Allongement à la rupture en % : en longueur 67 en largeur 24 Résistance à la dSchirure en kg/cm en longueur 17 en largeur 26 La suspension comprend habituellement un pigment magnétique, un liant et un solvant. Tous les pigments magnétiques classiques peuvent être appliqués avec succès, le plus connu d'entre eux étant l'oxyde de fer magnétisable du type Bey04. Parmi les liants usuels, figurent les résines de chloracétate de vinyle, VAGH, VYEN, VMCH. Comme solvant, on a l'habitude d'utiliser, soit seuls soit en mélange, des esters ou cétones, notamment des cétones cycliques saturées ayant 4 à 6 atomes de carbone et des cétones dialcoyliques ayant des radicaux alcoyles de 1 à 6 atomes de carbone comme la cyclohexanone ou la méthyl-éthylcétone. Dans la suspension, le pigment représente de 3G à 50 et mieux environ 40 0 en poids, tandis que le solvant représente environ 35 à 60 et mieux 48 % et que le liant représente environ 5 à 20 % et mieux 12 %. ta suspension est généralement appliquée sur le substrat à raison de 40 à 55 g/m2. n va de soi que la gamme précitée peut être étendue suivant les constituants de la suspension. te processus d'application luimeAme peut s'effectuer à température ambiante par toutes les techniques classiques d'application, notamment à la brosse, ou au rouleau, au tonneau ou autre. Il est conduit de façon à obtenir une répartition très uniforme, sans agglomérats, de la suspension sur la Surface du substrat. te second stade du procédé selon l'invention consiste à sécher la suspension contenant un matériau magnétique en une composition magnétisable à température ambiante pendant environ 10 minutes. te troisième stade consiste à appliquer une composition d'encre compatible avec ladite composition magnétisable sur l'en- semble substrat-composition magnétisable. On sait qu'une encre est constituée d'un solvant, d'un liant et d'un pigment.Dans le cas d'une suspension dont le lient est une résine de chloracétate de vinyle, les encres utiles aux fins de l'invention sont celles qui comprennent au moins 15 à 20 % de liant vinylique, les matières solvantes étant habituellement choisies parmi les esters ou cétones précitées, comme la cyclohexanone ou la méthyl-éthylcétone, et représentant de 40 à 50 ejfe en poids de la composition d'encre au total, tandis que le pigment peut être choisi parmi les subs- tances colorantes usuelles dans les encres d'imprimerie et représente de 30 à 90 % en poids de la composition d'encre. te pigment est choisi pour conférer à encre une couleur qui est différente de celle qui est conférée à la couche en matériau magnétique par le pigment magnétisable et cela pour ltobtention des informations lisibles par ltoeil. L'encre est appliquée à raison de 20 à 25 g/m2 par tout moyén convenable, par exemple à la brosse, etc.. tà encore, on s'efforce d'obtenir une répartition de encre très uniforme. te substrat revêtu de la composition magnétisable et celle-ci étant à son tour surmontée de la composition d'encre subit alors un traitement thermique sous pression. La durée de cette cuisson est comprise, en général, entre 5 et 20 minutes et elle s'effectue à une température comprise entre150 et3OO0C. Au cours de ce stade de chauffage et de durcissement, l'ébauche de support d'information constituée par le substrat revetu de la composition de matériau magnétique et de la pellicule d'encre est soumise à une pression de l'ordre de 25 à 35 kg/cm2obtenue généralement à l'aide de presses.Après refroidissement, on obtient des supports d'information à enregistrement magnétique conformes à Invention et qli comportent, comme il a été dit plus haut, une zone magnétisable stétendant sur la totalité ou quasi-totalité d'une face du substrat, voire sur ses deux faces. Au dessin annexé, donné uniquement à titre d'exemple : - la figure 1 est une vue en perspective d'un support suivant l'invention ; - la figure 2 est une vue en coupe suivant la ligne lt-Il de la figure 1 ; et - les figures 3 et 4 sont des vues semblables à celle de la figure 2 de variantes de réalisation. tes exemples suivants illustrent l'invention sans toutefois la limiter. E)FPtE i : On part d'un substrat 1 en polychlorure de vinyle ayant une épaisseur d'environ 800 et dont les dimensions correspondent à celles d'un ou d'une multiplicité de supports d'information à fabriquer, comme des cartes ou analogues. On étale sur ce substrat une suspension de pigment magnétique ayant la formule suivante : Constituants % en Poids Pigment 345 BASF 7 (oxyde de fer BeO3O4) ...........,, 40 Cyclohexanone (solvant) ..,..,,.,..48 48 VMCH (liant à base de chloracétate de-vinyle vendu par Bakélite) .*.... ... 12 Cette suspension est étalée à raison de 50 g par m2, puis séchée à température ambiante pendant environ 10 minutes. Cette opération effectuée, on place sur certaines portions de cette suspension séchée des masques ou réserves et on revêt les parties démasquées de la suspension d'encre de la composition suivante à raison de 23 g par m Constituants de l'encre en Poids Pigment ...................................... 37 Liant vinylique ............................. 18 Solvant .................................... 45 Cette opération éffeôtuée,on porte l'ébauche ainsi obtenue dans une presse à une température de 250 C et sous une pression de 15 tonnes pendant 20 minutes. On laisse refroidir, puis on sort de la presse un support d'information, (figure 2), portant des inscriptions lisibles à l'oeil et propre à recevoir des informations par codage magnétique sur la surface. Après découpage et mise au format on obtient une ou une pluralité de cartes comportant un substrat 1 revêtu d'une couche 2 magnétisable s'étendant sur toute une face et, au-dessus de la couche 2, une pellicule d'encre 3. Des inscriptions 4 apparaissent sur la carte qui correspondent aux portions de la couche 2 non revêtues de la pellicule d'encre. Elle a une épaisseur de l'ordre de 750 V - 10 %. La densité d'information, mesurée en nombre de bits par millimètre, quil est possible d'inscrire et de lire sur la carte, est nettement supérieure à celle des dispositifs connus en raison, d'une part, de l'aire de la couche magnétisable qui règne sur toute une face de ladite carte et, d'autre part, de la qualité du produit fabriqué constitué par un composite du substrat, de la couche magnétisable et de la pellicule d'encre compatibles entre eux. EXEMPLE 2 On procède comme dans l'exemple 1 en partant d'un substrat en le meme matériau mais d'une épaisseur légèrement inférieure sur les deux faces duquel on rapporte la composition magnétisable de l'exemple 1qui est ensuite revêtue d'encre. On obtient, après cuisson sous pression, une carte dont le substrat 5, (figure )), est revêtu de couches magnétisables 6 et 9 sur la totalité de ses deux faces, respectivement, lesdites couches étant elles-mêmes revêtues partiellement de pellicules d'encre 7 et 10 ménageant des inscriptions 8 et 11. L'épaisseur de la carte terminée est la même que dans ltexemple précédent. EXEMPLE 3 On procède comme dans 1 'exemple 5 en exécutant deux fois les opérations sur deux substrats 12, 17 (figure 4), d'épaisseur environ moitié de celle du substrat utilisé dans cet exemple, puis on accole les produits obtenus par thermosoudage sur leurs faces non revetues de couche magnétisable. La carte obtenue, dont l'épaisseur est d'environ75Oji' 10Ko présente alors des couches magnétisables 14 et 17 sur la totalité de ses deux faces, respectivement, lesdites couches étant ellesmêmes revetues partiellement de pellicules d'encre 15 et 18 dont les interruptions 16 et 19, qui laissent apparaître localement les couches 14 et 17 ménagent des inscriptions lisibles par l'oeil. REVENDICATIONS 1. Support d'information comprenant une composition magnétisable entre un substrat et une pellicule, caractérisé en ce que la composition magnétisable, présente sur une zone substantielle d'au moins une face du substrat, de préférence sur la totalité ou quasitelité de ladite face, est compatible tant avec la substance formant la pellicule qu'avec celle formant le substrat0 2. Support suivant la revendication 1, caractérisé en ce que la composition magnétisable est présente sur la totalité ou quasi-totalité des deux faces du substrat. 3. Support suivant l'une quelconque des revendications précédentes, caractérisé en ce que le substrat est en polychlorure de vinyle et la pellicule en matière vinylique, la composition magnétisable comprenant un liant en matière vinylique. 4. Support suivant l'une quelconque des revendications précédentes, caractérisé en ce que la pellicule est une encre. 5. Support suivant la revendication 4, caractérisé en ce que l'encre a une couleur différente de celle de la composition magnétisable. 6. Support suivant la revendication 1, caractérisé en ce que la pellicule ne revêt que partiellement la composition magnéti- sable, les parties non rev8tues constituant des informations lisibles par l'oeil. 7. Support d'information comprenant une composition magnétisable entre un substrat et une pellicule, caractérisé ence que la composition magnétisable assure la liaison du substrat à la pellicule. 8. Procédé de fabrication d'un support d'information dans lequel on applique une composition magnétisable sur un substrat, caractérisé en ce qu'il consiste à appliquer, sur la composition magnétisable, une composition plastique, de préférence une composition d'encre, compatible avec la composition magnétique, puis à effectuer un stade de séchage et durcissement de l'ensemble. 9. Procédé suivant la revendication 8, caractérisé en ce que la quantité de suspension étalée est comprise entre 40 et 55 g environ par m2 du substrat. 10. Procédé suivant la revendication 8, caractérisé en ce que la quantité de composition plastique appliquée est comprise entre 20 et 25 g environ par m2. 11. Procédé suivant la revendication 8, caractérisé en ce mulon effectue le stade de séchage et durcissement de l'ensemble en soumettant l'ébauche formée par le substrat, la composition magnétisable et la composition plastique à une pression comprise entre 25 et 35 kg/cm2. 12. Procédé suivant la revendication 8, caractérisé en ce qu'on effectue le stade de séchage et durcissement de l'ensemble à une température comprise entre 150 et 700 OC et pendant une durée comprise entre 5 et 20 minutes. 13. Procédé suivant la revendication 8, caractérisé en ce qu'après avoir préparé deux demi-supports ceux-ci sont thermosoudés sur leurs faces libres de composition magnétisable et de composition plastique. 14. Carte support d'information, caractérisée en ce qule est constituée en un support selon l'une quelconque des revendications 1 à 7. 15. Carte support d'information à substrat présentant une zone magnétisable, caractérisée en ce quelle est constituée par un composite du substrat, d'une composition à matériau magnétisable règnant sans discontinuité sur une partie substantielle d'au moins une face du substrat et d'un revetement de protection, le substrat, la composition et le revêtement étant compatibles entre eux. 16. Carte selon la revendication 15, caractérisée en ce que le revetement de protection est une encre de couleur contrastée par rapport à celle de la composition à matériau magnétisable qui laiase ladite composition apparente suivant des portions dont l'ensemble constitue des informations lisibles par l'oeil.